二酸化チタン光触媒によって水中の有機不純物を分解する水の浄化技術であって、二酸化チタン超微粒子は担持微粒子の表面上に固定化されており、光反応容器内において前記固定化ニ酸化チタンと前記被処理水を含む懸濁液に紫外光を照射することを特徴とする水処理方法。請求項1に記載の水の浄化技術であって、光反応容器内で前記懸濁液が処理された後に、ハイドロサイクロンによって水中から前記固定化ニ酸化チタンを回収し、再び被処理水と混合させ再利用することを特徴とする水処理方法。請求項1及び2に記載の水の浄化技術であって、二酸化チタン超微粒子は石英微粒子の表面上に固定化されていることを特徴とする水処理方法。本発明は、前記従来の課題を解決するもので、二酸化チタンの分散触媒を用いた水の浄化技術において、水中の有機不純物を分解する光触媒反応の効率と、ハイドロサイクロンによる固液分離の効率を両立させた技術を提供することを目的とする。前記従来の課題を解決するために、本発明の水処理方法は、二酸化チタン超微粒子は担持微粒子の表面上に固定化することにより複合化されており、光反応容器内において前記複合化ニ酸化チタンと前記被処理水を含む懸濁液に紫外光を照射することを特徴とする。光反応容器内で前記懸濁液が処理された後に、ハイドロサイクロンによって水中から前記複合化ニ酸化チタンを回収し、再び被処理水と混合させ再利用する。前記の担持微粒子は、大きさが5μm以上30μm以下の石英から成る微粒子である。本発明の水処理方法によれば、大きさが10nm程度の二酸化チタン超微粒子は、従来例の500μmの二酸化チタン粒子に比べて、単位質量当たりの個数が13×1017倍になる。その結果として、触媒性能に直結するパラメータである単位質量当たりの総表面積で試算すると、従来例の50×105倍の総表面積が得られる。加えて、本発明の二酸化チタン微粒子は、触媒性能が高いアナターセ型で作成することが可能である。本発明の直径1cmのサイクロン素子を用いたハイドロサイクロンでは、大きさ約4μm以上の石英粒子を懸濁液から分離することができる。従って、複合化二酸化チタンの大部分を水中から再利用できる形で回収することができる。担持微粒子は石英から成るので、複合化二酸化チタンを含む懸濁液は二酸化チタンが光応答を示すλ350nm以下の紫外光を遮ることはない。さらに石英微粒子に照射された紫外光は、水と石英の間の屈折率の差に起因する光導波路効果によって石英微粒子の内部に閉じ込められる。この光閉じ込め効果は、二酸化チタンによる効率的な光吸収を誘起し、有機不純物の分解反応における量子効率の上昇を見込むことが出来る。以下本発明の実施の形態について、図面を参照しながら説明する。実施の形態1図1は、本発明の実施の形態1における水処理方法の概念図である。図1において複合化二酸化チタンのスラリー液11を、有機不純物を含む被処理水12と混合し、懸濁液16の状態で光反応容器13に導入する。光反応容器13は、紫外光ランプ14と攪拌装置15を備える。複合化二酸化チタンのスラリー液における二酸化チタンの濃度は、紫外光の適度な透過性と、有機不純物の分解反応の効率を考慮して決定する必要がある。具体的な二酸化チタンの濃度は、05gL~5gLの濃度が適切な範囲内であると言え、最適値1gLにすると有機不純物の分解反応の効率が最も高くなることが実験からわかっている。紫外光ランプは、放射される光がλ380nm以下の波長である必要がある。市販品ではブラックライト蛍光管、キセノンランプ、低圧~高圧水銀ランプ又はその派生ランプを用いることが出来る。ランプの選定は、有機不純物の分解反応の効率を考慮して行う必要がある。λ380nmとλ310nmの紫外光を二酸化チタンの励起光として用いて、有機不純物の分解反応における量子効率を測定すると、後者の効率は前者の3~4倍高いことが実験からわかっている。したがって、λ254nmの低圧~高圧水銀ランプを用いるのが最適である。実際の水処理技術では、光反応容器13内で複合化ニ酸化チタンを含む懸濁液に紫外光を照射し、複合化二酸化チタンの光触媒反応によって有機不純物を含む被処理水を浄化する。光反応容器13で浄化された懸濁液は、ハイドロサイクロン17に導入される。ここでは、複合化二酸化チタンと被処理水の懸濁液から、浄化された水18とスラリー状の複合化二酸化チタンを分離する。分離した複合化二酸化チタンのスラリー液11は、光触媒として再利用することが可能で、再び光反応容器13に送られる。ハイドロサイクロンに含まれるサイクロン素子は、直径が1cmの樹脂又はセラミック製のものである。サイクロン素子の水入力部における圧力は、6kg重cm2である。図2は、本発明の実施の形態1における複合化ニ酸化チタンの構造模式図である。複合化二酸化チタンは、石英微粒子21BCRRcertifiedReferenceMaterial、粒子径1202000μm、二酸化チタン超微粒子23エタノール及び希塩酸の混合液である。二酸化チタン超微粒子23は、固着剤により石英微粒子の表面に吸着している。二酸化チタン超微粒子と固着剤の複合層は、石英微粒子の表面をほぼ被覆している被覆率θ≧09。この複合層の厚みは、照射された紫外光を完全に散乱しない程度が好ましく、典型的には二酸化チタン超微粒子23が2~3層積層した状態が、有機不純物の分解の効率の観点から最も良い。